(57)【要約】陰極線管（ＣＲＴ）及びプラズマ表示パネル（ＰＤＰ）のような画像表示装置に用いるのに適したアセンブリであって、反射性偏光子手段及び吸収性偏光子手段を有する一組の偏光子と、任意ではあるが四分の一波長リターデーション手段とを具え、前記画像表示装置の輝度‐コントラストを増強するようにした当該アセンブリにおいて、前記反射性偏光子手段が無機の複屈折薄膜材料、例えば、シリカから成っているアセンブリを提供する。この無機の偏光子材料は画像表示装置の内側に配置するのが好ましく、画像表示装置の製造上の及び動作上の条件に耐える。蛍光体ドットにより放出される光は、５０〜１００％の効率で偏光される。この偏光光は二色偏光子を完全に透過し、一方、入射される昼光は５０％よりも多く吸収される。このアセンブリを有する画像表示装置や、このアセンブリ及び画像表示装置の製造方法も提供する。
2004510193.tif 000002
【特許請求の範囲】
【請求項１】
画像表示装置に用いるのに適したアセンブリであって、このアセンブリは、反射性偏光子手段及び吸収性偏光子手段を有する一組の偏光子と、任意ではあるが四分の一波長リターデーション手段とを具え、前記画像表示装置のコントラストを増強するようにした当該アセンブリにおいて、前記反射性偏光子手段が無機の複屈折薄膜材料から成っているアセンブリ。
【請求項２】
請求項１に記載のアセンブリにおいて、前記無機の複屈折薄膜材料が本質的に、シリカと、二酸化チタンと、弗化マグネシウムと、硫化亜鉛との群から選択した材料から成るアセンブリ。
【請求項３】
請求項１又は２に記載のアセンブリにおいて、前記反射性偏光子手段が反射性円偏光層であるアセンブリ。
【請求項４】
請求項１〜３のいずれか一項に記載のアセンブリにおいて、前記反射性偏光子手段が、その薄膜の法線に対し平行な方向で回転する光軸を有する複屈折材料に基づく反射性円偏光層であるアセンブリ。
【請求項５】
請求項１〜４のいずれか一項に記載のアセンブリにおいて、前記反射性偏光子手段が、その薄膜の法線に対し平行な方向で回転する光軸を有し、回転のピッチが変化する複屈折材料に基づく反射性円偏光層であるアセンブリ。
【請求項６】
請求項１〜５のいずれか一項に記載のアセンブリにおいて、前記反射性偏光子手段が、シリカのような蒸着した複屈折無機材料に基づく反射性円偏光層であり、その光軸がその薄膜の法線に対し平行な方向で回転し、この回転のピッチが約５０ｎｍの値から約２５０ｎｍの値に徐々に変化するようになっているアセンブリ。
【請求項７】
請求項１〜６のいずれか一項に記載のアセンブリにおいて、前記反射性偏光子手段が、その薄膜の法線に対し平行な方向で回転する光軸を有する複屈折材料に基づく反射性円偏光層であり、回転のピッチが、無機の薄膜の蒸着処理中に基板の回転速度を変えることにより変化するようになっているアセンブリ。
【請求項８】
請求項１又は２に記載のアセンブリにおいて、前記反射性偏光子手段が反射性直線偏光層であるアセンブリ。
【請求項９】
請求項１〜８のいずれか一項に記載のアセンブリを有する画像表示装置。
【請求項１０】
請求項９に記載の画像表示装置において、この画像表示装置が陰極線管（ＣＲＴ）又はプラズマ表示パネル（ＰＤＰ）である画像表示パネル。
【請求項１１】
陰極線管とした請求項９に記載の画像表示装置において、この画像表示装置が、表示スクリーンと、蛍光体ドットより成る層と、反射性偏光層及び吸収性偏光層を有する一組の偏光子と、任意ではあるが四分の一波長層とを具え、前記反射性偏光層が、陰極線管内で前記蛍光体ドットより成る層と前記表示スクリーンとの間に配置されている画像表示装置。
【請求項１２】
プラズマ表示パネルとした請求項９に記載の画像表示装置において、この画像表示装置が、表示スクリーンと、無機の複屈折薄膜材料の反射性偏光層及び吸収性偏光層を有する偏光子並びに通常四分の一波長膜のアセンブリとを具え、前記反射性偏光層は、好ましくは表示スクリーンに隣接させてプラズマ表示パネルの内側に配置されている画像表示層。
【請求項１３】
コントラスト性能を増強させた画像表示装置に用いるために、請求項１〜８のいずれか一項に記載のアセンブリを製造する方法において、この方法が、無機源と基板とを結ぶラインに対しある角度で基板を回転させて、真空中での無機源の電子ビーム蒸着により前記反射性偏光層を基板上に蒸着する工程を有する方法。
【請求項１４】
反射性偏光子手段及び吸収性偏光子手段を有する偏光子と、任意ではあるが四分の一波長膜とのアセンブリを具え、コントラスト性能を増強させた画像表示装置であって、前記反射性偏光子手段が無機の複屈折薄膜材料より成っている画像表示装置において、前記アセンブリが請求項１３の方法を用いて製造されたことを特徴とする画像表示装置。
【発明の詳細な説明】
【０００１】
本発明は、一般に画像表示装置に関するものであり、特にこのような表示装置の画像コントラスト増強フィルタ及びその製造方法に関するものである。
【０００２】
発明の背景及び関連技術
陰極線管（ＣＲＴ）の日中のコントラストは、光が蛍光体で反射されるために比較的悪い。日中のコントラストは、スクリーンガラスを着色したり、スクリーンガラスと蛍光体ドットとの間にカラーフィルタを加えたり、蛍光体ドット自体に顔料を加えたりするような種々の手段により著しく改善されている。最も有効なのは、スクリーンガラスを着色することである。しかし、これらの手段は、日中のコントラストを改善する以外に、ＣＲＴの発光効率や輝度を減少させてもしまう。
【０００３】
スクリーンガラスを着色する以外に、又はこれに加えて、ＣＲＴの前面スクリーンに偏光膜を被着することによっても日光の吸収を強くすることもできる。ガラスや部分的には蛍光体における正反射をも極めて有効に減少させる偏光膜／四分の一波長膜の組合せ体が市販されている。その原理は、入射光を予め５０％以上吸収させておくという事実に基づくものである。この場合、ビームは直線的に偏光される。次に、このビームは四分の一波長膜で円偏光に変換される。（一般にビームの比較的小部分に対し）正反射されると、円偏光の左右像が反転され、反射ビームはその光路上で四分の一波長膜及び偏光膜を再び通って完全に吸収される。このシステムは入射ビームに対しては極めて有効に作用するが、蛍光体の放出光をも５０％以上吸収してしまう。
プラズマ表示パネル（ＰＤＰ）も殆ど同様な問題を抱えている。
【０００４】
２０００年に発行された学会誌、Ｐｒｏｃｅｅｄｉｎｇ ｏｆ ＳＰＩＥ Ｖｏｌ． ４０９７の２６６〜２７９頁の論文“Ｉｎ Ｃｏｍｐｌｅｘ Ｍｅｄｉｕｍｓ”（Ｉ．Ｊ．Ｈｏｄｇｋｉｎｓｏｎ氏等著）には、薄膜波長板を堆積するシリアル・バイデポジション（ＳＢＤ）技術や、可視光波長及び近赤外線波長での直線偏光光及び円偏光光に対し用いるＳＢＤシリコンのキラル反射器が開示されている。
【０００５】
米国特許第 ４，８９６，２１８号明細書には、表示装置に対し用いるコントラスト増強フィルタが開示されており、これは表示装置の予め決定した所望の周波数に適合した通過帯域を有する多重帯域通過光学干渉フィルタと、この干渉フィルタよりも外側に配置された円偏光子と、その上に堆積された反射防止被膜とを用いている。
【０００６】
米国特許第 ４，７４７，６７４号明細書には、帯電防止及び反射防止特性を有するＣＲＴ、コンピュータ表示スクリーン等の表面から鏡面グレアを減少させるコントラスト増強フィルタが開示されており、このフィルタはプラスチック支持シートを有し、その一方の面にはインジウム錫酸化物の層が設けられ、その上に反射防止層が重畳されている。プラスチック支持シートの反対側の面には偏光素子が被着されている。
【０００７】
欧州特許第 ００８５６１７号明細書には、双方とも陰極線管の面の前に配置された第１及び第２の光フィルタ手段を具えるコントラスト増強光フィルタが開示されている。第１の光フィルタ手段は、弗化マグネシウム、一酸化シリコン又はその他の特別に開発された特許物質のような反射防止被膜が被覆された円偏光フィルタより成っている。
【０００８】
米国特許第 ５，１０１，１３６号明細書には、発光体粒子より成る発光スクリーンを有するガラス基板を具えている高輝度陰極線管用陰極発光スクリーンが開示されている。この発光スクリーンと基板との間に中間スクリーンが挿入されている。この中間スクリーンの屈折率は基板の屈折率よりも大きく、その結果、発光層に向かう方向で中間スクリーンに入る光の大部分が反射され、従って、次にこの光は基板に向けて再拡散しうる。
【０００９】
周囲光が明るい環境での画像表示装置に対するコントラスト増強フィルタを改善してコントラスト増強を高める必要性は依然として存在する。
【００１０】
発明の概要
本発明の目的は、画像表示装置に用いるのに適したアセンブリであって、反射性の偏光子手段及び吸収性の偏光子手段を有し前記画像表示装置のコントラストを高める一組の偏光子と、通常四分の一波長膜とを具え、前記反射性の偏光子手段は複屈折の無機薄膜材料より成っている当該アセンブリを提供せんとするにある。
【００１１】
本発明の好適例では、複屈折の無機材料を主としてシリカをもって構成する。
【００１２】
本発明の他の目的は、複屈折の無機材料回転している基板上に蒸着する工程を有する処理により、前記アセンブリを製造したり、複屈折の無機材料の前記反射性の偏光子手段と、前記吸収性の偏光子手段と、通常前記四分の一波長膜とを有しコントラストを高めた前記画像表示装置を製造する簡単な方法を提供せんとするにある。
【００１３】
通常ガラスより成る表示スクリーンと、蛍光体ドットより成る蛍光体層とを有するＣＲＴのコントラストを改善するために、複屈折の無機薄膜材料より成る反射性の偏光層と、吸収性の偏光層と、通常四分の一波長膜とを有する偏光子のアセンブリを用い、前記反射性の偏光層をＣＲＴ内で前記蛍光体層と前記表示スクリーンとの間に配置するのが本発明の特徴である。
【００１４】
前記反射性の偏光層は、反射性の円偏光層とするのが好ましく、これを以後キラル反射器とも称し、この層は当該技術分野で既知の回転方法で基板上に蒸着するのが好ましい。
【００１５】
通常ガラスより成る表示スクリーンを有するプラズマ表示パネル（ＰＤＰ）のコントラストを改善するために、複屈折の無機薄膜材料より成る反射性の偏光層と、吸収性の偏光層と、通常四分の一波長膜とを有する偏光子のアセンブリを用い、前記反射性の偏光層をプラズマ表示パネルの内側に、好ましくは表示スクリーンに隣接させて配置するのが本発明の他の特徴である。
【００１６】
本発明の更に他の目的は、複屈折の無機薄膜材料より成る反射性の偏光層と、吸収性の偏光層と、通常四分の一波長膜とを有し、コントラスト性能を高める画像表示装置に用いる偏光子のアセンブリの製造方法であって、無機材料源と基板とを結ぶラインに対しある角度を成して基板を回転させてこの無機材料源を真空中で電子ビーム蒸着させることにより、前記反射性の偏光層を基板上に蒸着させる工程を有する当該方法を提供せんとするにある。
【００１７】
好適例では、回転速度を徐々に変化させて、複屈折の無機材料のらせん構造体を形成し、この場合、らせんのピッチは反射性の偏光層の厚さに亙って変化させる。
【００１８】
本発明は、上述した必要性を満足し、上述した特徴を含み、上述した利点を生じる反射性の偏光フィルタ手段を提供する。
【００１９】
本発明の上述した観点及びその他の観点を以下に詳細に説明する。
本発明は部分的に、ＬＣＤに対し開発された光リサイクリング原理に基づいている。反射性のコレステリックカラーフィルタは、吸収によってではなく、反射によって光を偏光させる。伝達のために悪い偏光が行われた反射光は散乱媒体で減偏光される。減偏光された光を再び視聴者に向かう方向に向けると、この光は部分的に正しい偏光となり、従って部分的に第２の光路で伝達される。“悪い”光は再び反射されるも、その第３又は第４の光路等で他の機会が得られる。その結果、吸収性の偏光子に対する理論的な限界値である５０％よりもかなり高い歩留まりで生ぜしめうる偏光光が得られる。
【００２０】
この原理は、基本的に、ＣＲＴ及びＰＤＰの双方に用いることができる。しかし、従来の反射性偏光子は本質的に有機であり、従って、スクリーンの外側ガラス面に配置する必要がある。ガラスが厚く、これに対応して画像発生ドットと反射器との間の距離が長い為、放出光が反射される場合、あらゆる種類の配向ミス及び視差問題が生じる。有機の偏光子を陰極線管の内部に配置することにより、陰極線管の製造中に（熱による）及び動作中に（電子による）劣化問題を生ぜしめる。
【００２１】
最近、回転している基板上に蒸着したシリカのような複屈折無機材料に基づく新たな無機の偏光子が開発された（Ｉ．Ｊ．Ｈｏｄｇｋｉｎｓｏｎ氏等による前記の論文を参照のこと）。シリカより成る耐久性の高い無機薄膜の反射性ＵＶ円偏光子はＲｅｖｅｒｏ社により開示されており（例えば、ｈｔｔｐ：／／ｗｗｗ．ｒｅｖｅｏ．ｃｏｍ／ｔｅｃｈｎｏｌｏｇｉｅｓ／ｐｏｌａｒｉｚｉｎｇ／ｕｖ．ｈｔｍ参照）、この技術は前述した原理と同じ原理に基づくものである。
【００２２】
本発明によれば、驚いたことに、ＣＲＴ又はＰＤＰの内部の前記キラル偏光子を画素に接近させることにより、これらの耐久性の高い円偏光子の特性を二色偏光子や、通常四分の一波長膜とも組合せてＣＲＴ及びＰＤＰにうまく利用することができる。これにより、１回円偏光された改善された光出力が得られる。ガラス管の反対側には、四分の一波長膜（円偏光光の場合）及び吸収性の二色直線偏光子が配置されている。四分の一波長膜と偏光子との間の角度は、ほぼ全ての放出光が透過し、入射光が多量に吸収されるように選択する。これら新規の無機の偏光子はシリカから形成するのが好ましいが、耐温度性が同様で耐久性が高い他のいかなる基板も同様に適用しうる。他の適切な基板は例えば、二酸化チタン、弗化マグネシウム又は硫化亜鉛である。
【００２３】
前面の二色偏光子を製造するための代表的な方法は、水性リオトロピック偏光子膜（例えば、Ｏｐｔｉｖａ社製）で被覆された薄肉ガラス基板から製造し始める方法である。この偏光子膜は薄肉の配向膜、例えば、クマリンを主成分とする光配向膜であって、偏光面が偏光子膜の偏光軸と４５°を成す偏光ＵＶにより配向されたものにより被覆されている。次に、この積層体に液晶アクリル樹脂膜を被覆して四分の一波長リターデーション層を形成する（この層は、当業者にとって明らかなように、円偏光光を用いる場合のみ必要となる）。次に、この複合体を、視聴者に面するガラス基板を有するＣＲＴの前面スクリーンに被着して引っ掻きに耐える表面を得る。この表面には、最終的に反射防止被膜が被覆される。
【００２４】
本発明の好適例では、原則的に前記のＩ．Ｊ．Ｈｏｄｇｋｉｎｓｏｎ氏等による論文（図３参照）に記載された方法に続いて、キラル反射器を斜め蒸着によりＣＲＴスクリーンの内面上に蒸着する。ＣＲＴスクリーン基板の角度位置ξを０°、 １８４．５°、９°、 １９３．５°、１８°…に選択すると、二重らせんの通常の柱状キラル構造が形成される。このらせんは、もとの回転方向に相当する１つの左右像の円偏光光を反射させるとともに、これと反対の左右像を有する円偏光光を透過させる。例えば、ＳｉＯ２ 膜（平均屈折率は２．１ で、複屈折の大きさは０．１１６ である）の回転数は１５である。らせんのピッチは１７３ｎｍである。この膜を（空気に対し測定して屈折率が１．５２である）ガラス基板に被着し、これにより反射帯域に６１０ｎｍの最大ピーク値と、４０ｎｍの帯域幅とを与える。キラルらせんのピッチはＣＲＴスクリーンの回転速度により調整される。ピッチを約５０ｎｍの値から約２５０ｎｍの値まで、代表的には約１００ｎｍから約２００ｎｍまで徐々に増大させることにより、反射帯域を可視波長領域を越えて広げることができる。
【００２５】
円偏光子の蒸着後、蛍光体ドットを既知のリソグラフィー技術によりキラル膜の上部に直接被着する。所望に応じ、ブラックマトリックス層をキラル偏光子とＣＲＴガラスとの間に（これが好ましい）、又はキラル偏光子と蛍光体ドットとの間に被着して、輝度‐コントラスト特性を更に改善することができる。
【００２６】
有機の二色偏光子及び四分の一波長膜を被着する前に、ＣＲＴの前面スクリーンを電子銃管に装着し且つ排気する。
【００２７】
フラット型前面スクリーンを有するＣＲＴに用いる前面の二色偏光子を製造する好適な方法は、厚さが四分の一波長である、例えばＭｇＦ２ より成る反射防止（ＡＲ）被膜が一面に被覆されている薄肉ガラス基板をもって製造開始する方法である。このガラス基板には、ＡＲ被膜側とは反対側の面に二色偏光子膜が被覆される。この二色偏光子膜は、水性リオトロピック重合体染料混合物を用いるナイフコーティングにより被覆するのが好ましい。この二色偏光子膜はＯｐｔｉｖａ社から市販されている。高性能の偏光子被膜は液体が被着される際にこの液体に与えられる剪断力により得られる。この剪断力は配向を好ましいものにするとともに、ＬＣＰ材料の分子集合により生ぜしめられる超分子ストランドを、いわゆる“すく”作用をする。剪断力により部分的な配向を達成した後、ストランドの液体特性が配向を増大させる作用をする。堆積法により、７〜１５ミクロン厚の均一の偏光被膜（湿潤層）を生ぜしめる必要がある。好適な堆積法は、ドクター又はスロットダイを用いる方法である。水が蒸発されると、０．５ 〜１μｍの厚さの薄肉の結晶偏光層が残る。吸収軸は種々に選択することができ、周囲光の吸収特性とのある関係を有する。垂直な吸収軸は、周囲光がほぼ水平にＣＲＴ管に当たった際に、例えば、光が窓から居間内にさしこんだ際に、周囲光時のコントラストを改善する。光軸を水平となるように選択すると、上方又は下方から、例えば、居間の天井に取付けたランプから到来する周囲光に対し吸収効率がある程度高くなる。ＣＲＴスクリーンの法線に沿って到来する光に対しては、偏光子の配向は全く重要ではない。
【００２８】
次に、二色偏光子層に、四分の一波長膜の配向のための配向層を被覆する。この配向層は、ＬＣＤ製造技術から既知の薄肉の、例えば、３０ｎｍの厚さのポリイミド膜にすることができ、例えば、Ｎｉｓｓａｎ及びＪＳＲから得ることができる。配向膜は偏光子膜を劣化させないことが極めて重要である。従って、配向膜の溶剤は、偏光子膜に対しては非溶剤とする必要があり、且つ偏光子膜の応力割れのような現象を回避するように比較的薄い濃度にする必要がある。好適例では、例えば、溶剤としてシクロヘキサノンを用いて、ナイフコーティング、スピンコーティング又は印刷により適切に被着するクマリン配向膜を用いる。この配向膜は、Ｖａｎｔｉｃｏ 社によい市販されており、例えば、科学雑誌Ｎａｔｕｒｅ，３８１，２１２（１９９６年号）にＭ．Ｓｃｈａｄｔ、Ｈ．Ｓｅｉｂｅｒｌｅ及びＡ．Ｓｃｈｕｓｔｅｒ氏により記載されている。配向機能は、偏光されたＵＶ光を用いた露光により誘起される光交差結合反応中に得られ、現在ＬＣＤ分野に対し広く研究されている。ＵＶ光の偏光方向により選択される配向軸はＣＲＴスクリーンの内側に被着される円偏光子の種類、すなわち、右回りであるか左回りであるかに依存する。これは、円偏光子を透過した円偏光光が直線偏光光に変換されて二色偏光子がこれを透過するように選択する必要がある。
【００２９】
偏光子膜が被着された後通常、例えば、開始剤、好ましくはメチルエチルケトンのような適切な溶剤に入れた約２重量％の光開始剤（例えば、ＣＩＢＡ Ｓｐｅｃｉａｌｔｙ Ｃｈｅｍｉｃａｌｓ社の商品名Ｉｒｇａｃｕｒｅ ６５１）で変性させた２‐メチル‐１，４‐フェニレンビス｛４‐［６‐（アクリロイルオキシ）プロピルオキシ］ベンゾエート｝及び２‐メチル‐１，４‐フェニレンビス｛４‐［６‐（アクリロイルオキシ）ヘキシロキシ］ベンゾエート｝（それぞれＣ３Ｍ及びＣ６Ｍとも称する）の１：１の混合物の約１２重量％溶液をスピンコーティングし、８０℃で乾燥させ、次に適切な温度で、好ましくは窒素中での約４０℃でＵＶ硬化させることにより、四分の一波長膜を被着する。
【００３０】
モノマーは、配向膜が課せられている方向に配向する。代表的に形成した配向網状ポリマーの複屈折の大きさは０．１６である。好適な厚さは０．８６μｍである。
【００３１】
被膜が接着されたガラス基板は、当該技術分野において既知の光学的な接着剤によりＣＲＴスクリーンに光学的に結合されている。四分の一波長膜はスクリーンに面しており、ＡＲ被膜は視聴者に面している。好ましい光学的な接着剤は、６６重量％のエチルヘキシルアクリレートと、２２重量％のフェノキシエチルアクリレートと、１０重量％のエトキシ化ビスフェノールＡジアクリレートと、光開始剤としての２重量％のＩｒｇａｃｕｒｅ １８４（商品名）との混合物に基づくものである。この混合物を、被膜が接着されたガラス基板とＣＲＴスクリーンとの間に被着し、ＵＶ硬化させる。
【００３２】
次に、本発明の代表的な好適実施例を示す図１を参照するに、この図１には一般的なＣＲＴ（１０）を示しており、このＣＲＴは、ガラススクリーン（４０）と、ＣＲＴの内部に設ける蛍光体ドット（Ｒ，Ｙ，Ｂ）より成る層（２０）と、前記ガラススクリーン及び蛍光体ドット間の本発明による無機の反射性円偏光子層（３０）と、蛍光体ドット側とは反対側のガラススクリーン上の四分の一波長膜（５０）と、二色直線偏光子（６０）とを有する。ガラススクリーン（４０）は、適切な接着剤（７０）でＣＲＴに封着されている。それぞれの層を製造する方法は上述した通りである。ＣＲＴには更に、電極（図示せず）と、ＣＲＴの内部のシャドウマスク及びブラックマトリックス被膜や、ＣＲＴのネック部の外部の偏向コイルのような一般に知られた他の既知の素子とが設けられている。四分の一波長膜（５０）は、前述したように、これをＵＶ硬化させるために適切な光開始剤、例えば、商品名Ｉｒｇａｃｕｒｅ ６５１を加えたメチルエチルケトンのような溶剤に入れたＣ３Ｍ及びＣ６Ｍの１：１混合物から形成するのが適切である。基板上に四分の一波長膜（５０）を被着するのに適切で好適な方法は、スピンコーティングによる方法である。四分の一波長膜（５０）を被着する際の濃度やその他の条件は当該技術分野において既知であり、発明に値するいかなる努力もなしに当業者が容易に決定しうることである。四分の一波長膜を形成する他の適切な材料には、偏光子膜（６０）又はＣＲＴスクリーンのガラス（４０）の何れかに積層させる必要のある一軸延伸ポリカーボネート膜が含まれる。
【００３３】
図４は、本発明のコントラスト増強フィルタを有するＣＲＴの他の例を示す。本例によれば、シリカのような無機の複屈折材料を四分の一波長膜（５０）に対し用いる。本例の場合、複屈折材料をＣＲＴ内で円偏光子と前面スクリーンのガラス（４０）との間に被着しうるという利点がある。このようにして形成したＣＲＴは直線偏光光を直接放出する。
【００３４】
直線二色偏光子（６０）の構造及び機能も、このような偏光子を基板上に被着する方法と同様に当該技術分野において一般に知られている。図１に示す実施例では、四分の一波長膜（５０）がＣＲＴの外側面上に直接被着されており、直線二色偏光子膜（６０）は四分の一波長膜上に被着されている。これらの２つの膜は、これらの材料が互いに相溶性となるようにすること明らかである。直線二色偏光子は、例えば、前述したような水性リオトロピック重合体染料混合物から形成するのが適している。しかし、他の適切な材料も当該技術分野において知られている。
【００３５】
コーティング可能な偏光子膜を用いる代りに、粘着剤として市販されており、スクリーンガラス上か又は積層した四分の一波長膜の上面上に直接積層しうる偏光子膜も用いて適している。
【００３６】
上述したところでは、ＣＲＴの内部の反射性偏光層を用いて本発明を説明したが、輝度‐コントラスト性能（ＬＣＰ）を増強させる同じ原理をプラズマ表示パネル（ＰＤＰ）にも同様に適用でき、極めて価値のあることである。円偏光子はＵＶに耐え、ＰＤＰ製造処理にも適用しうる。従って、偏光子をＰＤＰパネルの内部に設けることもできる。このことを図２に示す。図２において、１は直線偏光子膜（二色型）を示し、２は四分の一波長膜を示し、３はガラスを示し、４は無機の反射性偏光子を示し、５は誘電体層を示し、６は透明電極を示し、７はＭｇＯ障壁層を示し、８はプラズマを可視化して示し、９は障壁リブを示し、１３は蛍光体（Ｒ，Ｙ，Ｂ）を示し、１１は電極を示し、１２はガラスプレートを示している。従来技術のＰＤＰを説明するために、米国カリフォルニア州のアナハイムで１９９８年５月１７〜２２日に開催されたＰｒｏｃｅｅｄｉｎｇ ｏｆ ｔｈｅ ＳＩＤ Ｉｎｔｅｒｎａｔｉｏｎａｌ Ｓｙｍｐｏｓｉｕｍ でＨ．Ｈｉｒａｋａｗａ氏等の論文を参照する。前述したように、本発明の主たる目的は、ＣＲＴ管内で画素に接近して配置しうる新規で無機の複屈折反射性材料を使用することである。しかし、当業者にとって明らかなように、所望に応じ、このような新規で無機の複屈折反射性材料は、好ましくはＣＲＴ及びＰＤＰのような分野で同じ回転蒸着技術を用いてＣＲＴの外部に被着することもできる。しかし、この例は好適なものではない。
【００３７】
本発明による新規な構造体は、予め決定した波長の光を一方向でこの構造体に通し、反対方向で光が殆ど通らないようにしたいいかなる分野、特に高コントラストを要する環境における画像表示装置、例えば、（明るい）昼光に直接さらされる表示装置にも有効である。
【００３８】
本発明の他の例では、ＣＲＴ又はＰＤＰのような画像表示装置に用いるのに適したアセンブリであって、このアセンブリは、反射性偏光子手段及び吸収性偏光子手段を有する一組の偏光子と、任意ではあるが四分の一波長膜とを具え、前記画像表示装置のコントラストを増強するようにした当該アセンブリにおいて、前記反射性偏光子手段が無機の複屈折薄膜材料、特にシリカから成っているアセンブリを製造する方法を提供するものであり、この方法は、回転する基板上に二酸化シリコンを斜め蒸着することにより前記の無機の複屈折薄膜材料を被着する工程を有する。基板はＣＲＴの前面スクリーンの内面である。従って、スクリーンは、ＳｉＯ２ 源が設けられた真空室内に配置される。ＳｉＯ２ 源を電子ビーム蒸着させることにより、スクリーン面上にＳｉＯ２ 膜が堆積される。ＳｉＯ２ 膜を成長させている間、ＣＲＴスクリーンは回転させる。好適例では、ＳｉＯ２ 膜を堆積している間、回転速度を変化させる。その結果、らせん構造体が形成され、そのらせんピッチはＳｉＯ２ 膜の厚さ全体に亙って変化する。このようにして発生される偏光子機能は広帯域化され、可視スペクトル全体に広がり、一方、単一ピッチの円偏光子膜はこの膜の光学特性に依存したより狭い反射帯域を有する。
【００３９】
本発明の更に他の例では、コントラスト性能を増強させたＣＲＴ又はＰＤＰのような画像表示装置を提供するものであり、こお画像表示装置は、反射性偏光子手段及び吸収性偏光子手段を有する偏光子と、任意ではあるが四分の一波長膜とのアセンブリを有し、前記反射性偏光子手段は無機の複屈折薄膜材料、例えば、シリカより成り、この材料は、前記のＩ．Ｊ．Ｈｏｄｇｋｉｎｓｏｎ氏等の論文に記載された方法に実質的に類似する上述した堆積方法を用いてスクリーン面上に堆積する。
【００４０】
本発明は上述した実施例に限定されず、種々に変更しうること明らかである。
【図面の簡単な説明】
【図１】主構成素子として、ガラススクリーンと、無機の反射性円偏光子、四分の一波長膜及び本発明による直線二色偏光子のアセンブリと、蛍光体ドットの層とを有する陰極線管（ＣＲＴ）を示す本発明の好適例の線図的断面図である。
【図２】ガラススクリーンと、無機の反射性円偏光子と、四分の一波長膜と、本発明による直線二色偏光子のアセンブリと、数個の他の層とを有するプラズマ表示パネル（ＰＤＰ）を示す本発明の好適例の線図的断面図である。
【図３】ＣＲＴスクリーン上にキラル膜を堆積する方法を線図的に示し、蛍光体又はＣＲＴ管のアセンブリを被着する前の状態のＣＲＴの前面ガラスを示している。
【図４】本発明のコントラスト増強フィルタを形成する他の構造を示す本発明の他の例の線図的断面図である。
【国際公開パンフレット】
2004510193.tif 000003
2004510193.tif 000004
2004510193.tif 000005
2004510193.tif 000006
2004510193.tif 000007
2004510193.tif 000008
2004510193.tif 000009
2004510193.tif 000010
2004510193.tif 000011
2004510193.tif 000012
2004510193.tif 000013
2004510193.tif 000014
2004510193.tif 000015
2004510193.tif 000016
2004510193.tif 000017
2004510193.tif 000018
2004510193.tif 000019
2004510193.tif 000020
【国際調査報告】
2004510193.tif 000021
2004510193.tif 000022
2004510193.tif 000023